(57)【要約】      （修正有）【課題】外表面における微生物コロニー形成のリスクを最小限にするカテーテルチューブを提供する。【解決手段】外周を有する外表面と、外表面にパターンで適用された抗菌コーティングであって、パターンは、外周の周りに間隔を空けて外表面に沿って長手方向に延びる複数のストライプを含み、パターンが外表面の全体を覆わない抗菌コーティングと、カテーテルチューブ４００内に配置された複数の放射線不透過性帯であって、複数のストライプと整列し、実質的に平行である放射線不透過性帯とを備える構成とする。【選択図】図４Ａ
2020018866.tif 000002
【特許請求の範囲】
【請求項１】
カテーテルチューブであって、
外周を有する外表面と、
前記外表面にパターンで適用された抗菌コーティングであって、前記パターンは、前記外周の周りに間隔を空けて前記外表面に沿って長手方向に延びる複数のストライプを含み、前記パターンが前記外表面の全体を覆わない抗菌コーティングと、
前記カテーテルチューブ内に配置された複数の放射線不透過性帯であって、前記複数のストライプと整列し、実質的に平行である放射線不透過性帯と
を備えること特徴とするカテーテルチューブ。
【請求項２】
前記複数のストライプは、前記外表面における複数の溝内に形成されることを特徴とする請求項１に記載のカテーテルチューブ。
【請求項３】
前記カテーテルチューブは、テーパー先端部を備え、前記複数のストライプは、前記外表面に沿って前記テーパー先端部に近接する前記外表面の一部まで長手方向に延びることを特徴とする請求項１に記載のカテーテルチューブ。
【請求項４】
前記抗菌コーティングの上に配置された潤滑剤をさらに含むことを特徴とする請求項１に記載のカテーテルチューブ。
【請求項５】
テーパー先端部と、
前記テーパー先端部に近接する本体であって、外表面を含む本体と、
前記外表面にパターンで適用された抗菌コーティングであって、前記パターンは、前記前記本体の外周の周りに間隔を空けて、前記テーパー先端部に近接する前記外表面の一部を前記本体の前記外表面に沿って長手方向に延びる複数のストライプを含み、前記パターンが前記外表面の全体を覆わない抗菌コーティングと、
を備えることを特徴とするカテーテルチューブ。
【請求項６】
前記本体内に配置された複数の放射線不透過性帯をさらに備え、前記放射線不透過性帯は、前記複数のストライプ整列し、実質的に平行であることを特徴とする請求項５に記載のカテーテルチューブ。
【請求項７】
前記複数のストライプは、前記外表面における複数の溝内に形成されることを特徴とする請求項５に記載のカテーテルチューブ。
【請求項８】
前記抗菌コーティングの上に配置された潤滑剤をさらに含むことを特徴とする請求項５に記載のカテーテルチューブ。
【請求項９】
外周を含む外表面と、
前記外表面にパターンで適用された抗菌コーティングであって、前記パターンは、前記外周の周りに間隔を空けて前記外表面に沿って長手方向に延びる複数のストライプを含み、前記パターンが前記外表面の全体を覆わない抗菌コーティングと、
前記抗菌コーティングの上に配置された潤滑剤と
を備えることを特徴とするカテーテルチューブ。
【請求項１０】
テーパー先端部をさらに備え、前記複数のストライプは、前記テーパー先端部に近接する前記外表面の一部を前記外表面に沿って長手方向に延びることを特徴とする請求項９に記載のカテーテルチューブ。
【請求項１１】
前記カテーテルチューブ内に配置された複数の放射線不透過性帯をさらに備え、前記放射線不透過性帯は、前記複数のストライプと整列し、実質的に平行であることを特徴とする請求項９に記載のカテーテルチューブ。
【請求項１２】
前記複数のストライプは、前記外表面における複数の溝内に形成されることを特徴とする請求項９に記載のカテーテルチューブ。
【発明の詳細な説明】
【技術分野】
【０００１】
本発明は、一般に、カテーテルチューブの外表面上に抗菌コーティングを有するカテーテル、およびそのようなカテーテルを製造するための方法に関する。
【背景技術】
【０００２】
末梢挿入中心静脈カテーテルおよび他の中心静脈カテーテルは、増加する院内感染率に関連している。カテーテルチューブに起因する院内感染は、典型的には、カテーテルチューブの外表面に沿ったバイオフィルム形成によるものである。この問題に対処するために、カテーテルチューブの外表面に抗菌コーティングを有する多くの中心静脈カテーテルが製造されている。そのようなコーティングは、カテーテルチューブが患者の脈管構造内に配置されているときに表面に微生物がコロニーを形成する可能性を最小にする。
【０００３】
末梢静脈カテーテルは、典型的には滞留時間が中心静脈カテーテルよりも短く、それにより、本質的に末梢静脈カテーテルの外表面上のバイオフィルム形成のリスクが低減される。これにも関わらず、末梢静脈カテーテルの外表面上のバイオフィルム形成による院内感染のリスクが依然としてある。
【先行技術文献】
【特許文献】
【０００４】
【特許文献１】米国特許出願公開第２０１１／００６５７９８号明細書
【特許文献２】米国特許出願公開第２０１１／０００９８３１号明細書
【特許文献３】米国特許出願公開第２０１０／０１３５９４９号明細書
【発明の概要】
【発明が解決しようとする課題】
【０００５】
カテーテルチューブの外表面に抗菌コーティングを適用するために使用される現在の技術は中心静脈カテーテルに有効であるが、これらの技術はしばしば末梢静脈カテーテルには不適切なことがある。たとえば、末梢静脈カテーテルは、カテーテルの挿入中に血液フラッシュバックが視認できるように構成されることが多い。中心静脈カテーテル上に使用されるコーティングは典型的には透明性が低く、したがってフラッシュバックの視認性を妨げる。また、末梢静脈カテーテルの製造時には、一般的にフレアまたはスエージ工程中にチューブを伸張する。現行の抗菌コーティングを使用して処理されているカテーテルチューブが伸張されると、コーティングがしばしば裂けてカテーテルが使用できなくなる。したがって、抗菌コーティングをカテーテルチューブに適用するための現在の技術は、末梢静脈カテーテルで使用するのに適していないことが判明している。
【課題を解決するための手段】
【０００６】
本発明は、カテーテルチューブの外表面上に抗菌コーティングを含むカテーテル、およびそのようなコーティングを有するカテーテルを製造するための方法に及ぶ。抗菌コーティングは、カテーテルチューブが患者の脈管構造内に配置されたときのカテーテルチューブの外表面における微生物コロニー形成のリスクを最小限にする。
【０００７】
いくつかの実施形態では、カテーテルは、抗菌コーティングの上に潤滑剤を適用する前に抗菌コーティングをカテーテルチューブに適用する前処理工程を用いて製造され得る。そのような場合、潤滑剤は、外表面上にコーティングを保持し、またコーティングからの抗菌剤の拡散を制限する働きをすることができる。
【０００８】
いくつかの実施形態では、カテーテルは、フラッシュバックの視認性を妨害しない抗菌コーティングを含むことができる。抗菌コーティングは最小限に透明化され得るので、コーティングは、コーティングされていないまたは最小限にコーティングされた外表面の部分を残すストライプ状にされたパターン（模様、以下パターンとする。）または他のパターンで外表面に適用され得る。すると、フラッシュバックは、コーティングが無いまたは最小限のコーティングが存在するカテーテルチューブの部分を通して視認可能なままになる。
【０００９】
１つの例示的な実施形態では、本発明は、カテーテルチューブ上に抗菌コーティングを適用するための方法として実装される。溶媒および抗菌剤を含有する溶液が、カテーテルチューブの表面に適用され得る。次いで、溶媒が、カテーテルチューブの表面上に抗菌剤のコーティングを残すように蒸発することを可能にされる。次いで、潤滑剤がコーティングの上に適用される。潤滑剤は、カテーテルチューブの表面が流体にさらされたときにコーティングからの抗菌剤の拡散速度を制限する。
【００１０】
いくつかの実施形態では、溶媒は、第１の温度における気圧に少なくとも等しい蒸気圧を有し、第１の温度は、抗菌剤の最高安全温度である。
【００１１】
いくつかの実施形態では、溶媒はエタノールを含み、抗菌剤はグルコン酸クロルヘキシジンを含む。
【００１２】
いくつかの実施形態では、溶媒は、カテーテルチューブを拡張させて、抗菌剤がカテーテルチューブに浸透することを可能にする。
【００１３】
別の例示的な実施形態では、本発明は、カテーテルチューブに抗菌コーティングをパターンで適用するための方法として実装される。抗菌コーティングは、カテーテルチューブの外表面上に適用される。次いで、カテーテルチューブが、ダイに通されて、外表面から抗菌コーティングの部分を除去され、カテーテルチューブがダイを通った後に抗菌コーティングのパターンが外表面上に残るようにされる。
【００１４】
いくつかの実施形態では、パターンは、抗菌コーティングの１または複数のストライプを含む。
【００１５】
いくつかの実施形態では、カテーテルチューブの外表面は、１または複数の溝（チャネル）を含み、パターンは、１または複数の溝内に抗菌コーティングを含む。
【００１６】
いくつかの実施形態では、パターンは、抗菌コーティングを含まないかまたは抗菌コーティングのうちのわずかな量を含む、外表面の１または複数の部分を含み、したがって、カテーテルチューブの内腔の内容物が、１または複数の部分を通して視認可能なままになる。
【００１７】
いくつかの実施形態では、パターンは、カテーテルチューブ中に含有された放射線不透過性材料に合致する。
【００１８】
いくつかの実施形態では、ダイは、ダイの内表面上に１または複数の溝を含む。１または複数の溝はパターンを形成する。
【００１９】
いくつかの実施形態では、カテーテルチューブは、先端部を有するカテーテルチューブのセグメントを備え、抗菌コーティングは、先端部に適用されない。
【００２０】
いくつかの実施形態では、カテーテルチューブの外表面に抗菌コーティングを適用する前に、カテーテルチューブの一端部にマンドレルを挿入して抗菌コーティングが端部へ入るのを防止する。いくつかの実施形態では、この端部は、カテーテルチューブに形成された先端部の反対側の端部を含む。
【００２１】
別の例示的な実施形態では、本発明は、外周（環状面；circumference）を有する外表面と、外表面にパターンで適用された抗菌コーティングであって、パターンが外表面の外周の全体は覆わないようにされた抗菌コーティングと、を備えるカテーテルチューブとして実装される。
【００２２】
いくつかの実施形態では、パターンは、外表面の外周の全体に抗菌コーティングが適用された後にカテーテルチューブをダイに通すことによって外表面に形成された、複数のストライプを含む。
【００２３】
いくつかの実施形態では、複数のストライプは、外表面における複数の溝内に形成される。
【００２４】
いくつかの実施形態では、カテーテルチューブは、カテーテルチューブの長さに沿って延びる放射線不透過性材料の帯をさらに備える。パターンの複数のストライプは、放射線不透過性材料の帯と実質的に平行に伸びる。
【００２５】
いくつかの実施形態では、カテーテルチューブは、抗菌コーティングが及んでいない先端部を備える。
【００２６】
この概要は、以下の発明を実施するための形態でさらに説明される一連の概念を単純化された形式で紹介するために提供されている。この概要は、請求される主題の主要な特徴または本質的特徴を識別することを意図していない。
【００２７】
本発明の追加の特徴および利点は以下の説明に記載され、一部は説明から明らかになり、または本発明の実施によって認識され得る。本発明の特徴および利点は、添付の特許請求の範囲で特に指摘される手段および組合せによって実現され獲得され得る。本発明のこれらのおよび他の特徴は、以下の説明および添付の特許請求の範囲からより完全に明らかになり、または以下に記載される本発明の実施によって認識され得る。
【図面の簡単な説明】
【００２８】
本発明の上記および他の利点および特徴が得られる方法を説明するために、簡単に上述された本発明のより具体的な説明が、添付の図面に示されるその特定の実施形態を参照して与えられる。これらの図面は本発明の典型的な実施形態を示すにすぎず、したがってその範囲を限定するとみなされるべきでないことを理解した上で、本発明は、添付の図面の使用を通じてさらに具体的かつ詳細に記述され説明される。
【図１Ａ】製造者の種々の段階におけるカテーテルチューブ１００の部分を示す図のうち、抗菌コーティングの適用前のカテーテルチューブ１００を示す図である。
【図１Ｂ】製造者の種々の段階におけるカテーテルチューブ１００の部分を示す図のうち、抗菌コーティングの適用後のカテーテルチューブ１００を示す図である。
【図１Ｃ】製造者の種々の段階におけるカテーテルチューブ１００の部分を示す図のうち、抗菌コーティング１０１の上に潤滑剤１０２を適用した後のカテーテルチューブ１００を示す図である。
【図２Ａ】本発明の１または複数の実施形態による抗菌コーティング１０１および潤滑剤１０２をカテーテルチューブ１００に適用する工程を示す図のうち、カテーテルチューブ１００が溶媒および抗菌剤を含む溶液２００に浸されている状態を示す図である。
【図２Ｂ】本発明の１または複数の実施形態による抗菌コーティング１０１および潤滑剤１０２をカテーテルチューブ１００に適用する工程を示す図のうち、溶液２００から取り出された後に、カテーテルチューブ１００の外表面に抗菌剤を残しながら蒸発溶媒が蒸発するカテーテルチューブ１００を示す図である。
【図２Ｃ】本発明の１または複数の実施形態による抗菌コーティング１０１および潤滑剤１０２をカテーテルチューブ１００に適用する工程を示す図のうち、蒸発溶媒が蒸発した後にカテーテルチューブ１００上に残る抗菌コーティング１０１を示す図である。
【図２Ｄ】本発明の１または複数の実施形態による抗菌コーティング１０１および潤滑剤１０２をカテーテルチューブ１００に適用する工程を示す図のうち、カテーテルチューブ１００の抗菌コーティング１０１の上に適用されている滑剤１０２を示す図である。
【図３Ａ】カテーテルチューブ中に含有された放射線不透過性材料３０５に概ね揃うパターンでカテーテルチューブに適用される抗菌コーティング３０１を含むカテーテルチューブ３００を示す図のうち、放射線不透過性材料の帯３０５がカテーテルチューブ内で長さ方向に伸びているカテーテルチューブ３００の斜視図である。
【図３Ｂ】カテーテルチューブ中に含有された放射線不透過性材料３０５に概ね揃うパターンでカテーテルチューブに適用される抗菌コーティング３０１を含むカテーテルチューブ３００を示す図のうち、カテーテルチューブ３００の断面図である。
【図３Ｃ】カテーテルチューブ中に含有された放射線不透過性材料３０５に概ね揃うパターンでカテーテルチューブに適用される抗菌コーティング３０１を含むカテーテルチューブ３００を示す図のうち、抗菌コーティング３０１がカテーテルチューブの外表面の放射線不透過性材料の帯３０５の上に適用されたときのカテーテルチューブ３００を示す図である。
【図４Ａ】抗菌コーティング３０１を含むための放射線不透過性材料４０５および溝４０６を含むカテーテルチューブ４００を示す図のうち、放射線不透過性材料の帯４０５がカテーテルチューブ内で長さ方向に伸びているカテーテルチューブ４００の斜視図である。
【図４Ｂ】抗菌コーティング３０１を含むための放射線不透過性材料４０５および溝４０６を含むカテーテルチューブ４００を示す図のうち、溝４０６がどのように放射線不透過性材料の帯４０５に概ね揃うかを示すカテーテルチューブ４００の断面図である。
【図４Ｃ】抗菌コーティング３０１を含むための放射線不透過性材料４０５および溝４０６を含むカテーテルチューブ４００を示す図のうち、抗菌コーティング３０１が溝４０６内に適用されたときのカテーテルチューブ４００を示す図である。
【図５Ａ】カテーテルチューブの外表面に抗菌コーティング３０１のパターンを形成するためにダイがどのように使用されるかを示す図のうち、６つのストライプが形成されるパターンを形成するためのダイの内表面に形成された６つの溝５０１を有する例示的ダイ５８０の上面図である。
【図５Ｂ】カテーテルチューブの外表面に抗菌コーティング３０１のパターンを形成するためにダイがどのように使用されるかを示す図のうち、カテーテルチューブ３００であって、それがダイ５８０を通ることで抗菌コーティング３０１の６つのストライプを残したカテーテルチューブ３００の断面図である。
【図５Ｃ】カテーテルチューブの外表面に抗菌コーティング３０１のパターンを形成するためにダイがどのように使用されるかを示す図のうち、抗菌コーティング３０１を含有する溶液にカテーテルチューブが浸された後に、どのようにカテーテルチューブ３００をダイ５８０に通すことができるかを示す図である。
【図６Ａ】どのように抗菌コーティングをカテーテルチューブの部分に適用することができるかを示す図のうち、抗菌コーティング３０１がカテーテルチューブの本体に適用されているが先端部に適用されていないカテーテルチューブ６００の例を示す図である。
【図６Ｂ】どのように抗菌コーティングをカテーテルチューブの部分に適用することができるかを示す図のうち、コーティングをパターンで適用するためにダイ６８０を使用しながら、先端部にコーティングを適用することなく、どのように抗菌コーティング３０１をカテーテルチューブ６００に適用できるかを示す図である。
【発明を実施するための形態】
【００２９】
本発明は、カテーテルチューブの外表面上に抗菌コーティングを含むカテーテル、およびそのようなコーティングを有するカテーテルを製造するための方法に及ぶ。抗菌コーティングは、カテーテルチューブが患者の脈管構造内に配置されたときのカテーテルチューブの外表面における微生物コロニー形成のリスクを最小にする。
【００３０】
いくつかの実施形態では、カテーテルは、抗菌コーティングの上に潤滑剤を適用する前に抗菌コーティングをカテーテルチューブに適用する前処理工程を用いて製造され得る。そのような場合、潤滑剤は、外表面上にコーティングを保持し、またコーティングからの抗菌剤の拡散を制限する働きをすることができる。
【００３１】
いくつかの実施形態では、カテーテルは、フラッシュバックの視認性を妨害しない抗菌コーティングを含むことができる。抗菌コーティングは最小限に透明化され得るので、コーティングは、コーティングされていないまたは最小限にコーティングされた外表面の部分を残す、ストライプ状にされたパターンまたは他のパターンで外表面に適用され得る。すると、フラッシュバックは、コーティングが無いまたは最小限のコーティングが存在するカテーテルチューブの部分を通して視認可能なままになる。
【００３２】
１つの例示的な実施形態では、本発明は、カテーテルチューブ上に抗菌コーティングを適用するための方法として実装される。溶媒および抗菌剤を含有する溶液が、カテーテルチューブの表面に適用され得る。次いで、溶媒が、カテーテルチューブの表面上に抗菌剤のコーティングを残すように蒸発することを可能にされる。次いで、潤滑剤がコーティングの上に適用される。潤滑剤は、カテーテルチューブの表面が流体にさらされたときにコーティングからの抗菌剤の拡散速度を制限する。
【００３３】
いくつかの実施形態では、溶媒は、第１の温度における気圧に少なくとも等しい蒸気圧を有し、第１の温度は、抗菌剤の最高安全温度である。
【００３４】
いくつかの実施形態では、溶媒はエタノールを含み、抗菌剤はグルコン酸クロルヘキシジンを含む。
【００３５】
いくつかの実施形態では、溶媒は、カテーテルチューブを拡張させて、抗菌剤がカテーテルチューブに浸透することを可能にする。
【００３６】
別の例示的な実施形態では、本発明は、カテーテルチューブに抗菌コーティングをパターンで適用するための方法として実装される。抗菌コーティングは、カテーテルチューブの外表面上に適用される。次いで、カテーテルチューブは、ダイに通されて、外表面から抗菌コーティングの部分を除去され、カテーテルチューブがダイを通った後に抗菌コーティングのパターンが外表面上に残るようにされる。
【００３７】
いくつかの実施形態では、パターンは、抗菌コーティングの１または複数のストライプを含む。
【００３８】
いくつかの実施形態では、カテーテルチューブの外表面は、１または複数の溝を含み、パターンは、１または複数の溝内に抗菌コーティングを含む。
【００３９】
いくつかの実施形態では、パターンは、抗菌コーティングを含まないかまたは抗菌コーティングのうちのわずかな量を含む、外表面の１または複数の部分を含み、したがって、カテーテルチューブの内腔の内容物が、１または複数の部分を通して視認可能なままになる。
【００４０】
いくつかの実施形態では、パターンは、カテーテルチューブ中に含有された放射線不透過性材料に合致する。
【００４１】
いくつかの実施形態では、ダイは、ダイの内表面上に１または複数の溝を含む。１または複数の溝はパターンを形成する。
【００４２】
いくつかの実施形態では、カテーテルチューブは、先端部を有するカテーテルチューブのセグメントを備え、抗菌コーティングは、先端部に適用されない。
【００４３】
いくつかの実施形態では、カテーテルチューブの外表面に抗菌コーティングを適用する前に、カテーテルチューブの一端部にマンドレルを挿入して抗菌コーティングが端部へ入るのを防止する。いくつかの実施形態では、この端部は、カテーテルチューブに形成された先端部の反対側の端部を含む。
【００４４】
別の例示的な実施形態では、本発明は、外周を有する外表面と、外表面にパターンで適用された抗菌コーティングであって、パターンが外表面の外周の全体は覆わないようにされた抗菌コーティングと、を備えるカテーテルチューブとして実装される。
【００４５】
いくつかの実施形態では、パターンは、外表面の外周の全体に抗菌コーティングが適用された後にカテーテルチューブをダイに通すことによって外表面に形成された、複数のストライプを含む。
【００４６】
いくつかの実施形態では、複数のストライプは、外表面における複数の溝内に形成される。
【００４７】
いくつかの実施形態では、カテーテルチューブは、カテーテルチューブの長さに沿って延びる放射線不透過性材料の帯をさらに備える。パターンの複数のストライプは、放射線不透過性材料の帯と実質的に平行に伸びる。
【００４８】
いくつかの実施形態では、カテーテルチューブは、抗菌コーティングが及んでいない先端部を備える。
【００４９】
本発明の第１の実施形態によれば、カテーテルチューブは、潤滑剤を適用する前に抗菌コーティングがカテーテルチューブに適用される前処理工程を用いて製造され得る。この前処理工程を用いて製造されるカテーテルチューブ１００が、製造の種々の段階中の図１Ａ〜図１Ｃに示される。図１Ａは、抗菌コーティングの適用前のカテーテルチューブ１００を示す。カテーテルチューブ１００は、ポリウレタンを含むカテーテルとして静脈内で使用するのに適した任意の材料から作られ得る。
【００５０】
前処理工程を通過した後、図１Ｂに示されるように、抗菌コーティング１０１がカテーテルチューブ１００の外表面上に形成される。次いで、図１Ｃに示されるように、潤滑剤１０２がカテーテルチューブの抗菌コーティング１０１の上に適用され得る。抗菌コーティング１０１の上に潤滑剤１０２を適用することによって、カテーテルチューブ１００が患者の脈管構造内に配置されたとき、抗菌コーティング１０１内の抗菌剤の拡散が、望ましい速度に制限される。言い換えれば、抗菌コーティング１０１上における潤滑剤１０２の存在が、抗菌剤がコーティングから血流中へ溶ける速度を低下させる。これは、血液内の抗菌剤の過剰濃度による毒性の可能性を最小にし、またコーティングの有効寿命を延長することができる。
【００５１】
図２Ａ〜図２Ｄは、抗菌コーティング１０１および潤滑剤１０２をカテーテルチューブ１００に適用するための工程を示す。１または複数の本発明の実施形態によれば、カテーテルチューブの外表面に溶液を適用し、次いで溶液中の溶媒を蒸発させて抗菌剤を含有するコーティングを残す工程を用いて、抗菌コーティング１０１がカテーテルチューブ１００に適用され得る。
【００５２】
図２Ａは、溶媒および抗菌剤を含む溶液２００に浸されているカテーテルチューブ１００を示す。図２Ａは、浸されているカテーテルチューブ１００の短い部分のみを示しているが、相当な長さのカテーテルチューブが同時にこのようなやり方で処理され得ることを理解されたい。さらに、カテーテルチューブ１００は既に先端部を有するものとして示されているが、いくつかの実施形態では、カテーテルチューブの上または内に先端部または他の特徴を形成する前に、溶液２００がカテーテルチューブに適用され得る。また、いくつかの実施形態では、カテーテルチューブ１００の端部は、溶液２００がチューブの内腔に入るのを防止するために塞がれ得る。
【００５３】
いくつかの実施形態では、溶液２００中で使用される溶媒および抗菌剤は、溶媒の蒸気圧がおよそ、抗菌剤の最大安全温度未満の温度における気圧以上になるように選択され得る。このようにして、抗菌コーティングを適切に形成されることを確実にするために溶媒の適切な蒸発速度を得ることができる。たとえば、溶液２００は、８０℃でおよそ８００ｍｍＨｇ（およそ１０６６５８Ｐａ）の（８０℃で気圧に近い）蒸気圧を有するエタノールと、９０℃まで安全に使用できるグルコン酸クロルヘキシジン（ＣＨＧ）とを含むことができる。
【００５４】
いくつかの実施形態では、溶液２００をカテーテルチューブ１００に適用することによって、溶媒がカテーテルチューブ１００を拡張または膨張させる。この拡張は、カテーテルチューブ材料（たとえば、ポリウレタンなどのポリマー）の有孔性を大きくして、抗菌剤が材料に浸透できるようにする。溶媒がカテーテルチューブ１００から蒸発し、材料がその通常のサイズに戻ったとき、抗菌剤が材料内に残るので、チューブの表面上のみのコーティングの寿命を超える抗菌性を提供することができる。
【００５５】
図面に戻ると、図２Ｂは、溶液２００から取り出された後のカテーテルチューブ１００を示している。溶液２００の量がカテーテルチューブ１００の表面に残り、溶媒はカテーテルチューブ１００の表面から蒸発する。カテーテルチューブ１００を熱および／または減圧された気圧にさらすことによって、蒸発が加速され得る。図２Ｃに示されるように、溶媒が完全に蒸発した後に抗菌コーティング１０１が残されている。
【００５６】
最後に、図２Ｄに示されるように、抗菌コーティング１０１が形成された後、潤滑剤１０２がコーティングの上に（たとえば噴霧によって）適用され得る。カテーテルチューブ１００と患者の皮膚との間に潤滑を与えるのに加えて、潤滑剤１０２は、抗菌コーティング１０１上における一時的なシーラントの役割もして、コーティング（またはコーティング内の抗菌剤）が血液などの周囲の液体に溶ける速度を低下させることができる。
【００５７】
いくつかの実施形態では、潤滑剤１０２は抗菌剤を含有することもできる。そのような場合、潤滑剤１０２内の抗菌剤は、チューブの挿入の際に余分な潤滑剤がたまり得るカテーテルチューブ１００の挿入部位において微生物バリアを提供することができる。適切な潤滑剤として、それぞれが参照により本明細書に組み込まれる、Ａｎｔｉ−Ｉｎｆｅｃｔｉｖｅ  Ｌｕｂｒｉｃａｎｔ  Ｆｏｒ  Ｍｅｄｉｃａｌ  Ｄｅｖｉｃｅｓ  およびＭｅｔｈｏｄｓ  Ｆｏｒ  Ｐｒｅｐａｒｉｎｇ  Ｔｈｅ  Ｓａｍｅという名称の特許文献１、およびＡｎｔｉ−Ｉｎｆｅｃｔｉｖｅ  Ｌｕｂｒｉｃａｎｔ  Ｆｏｒ  Ｍｅｄｉｃａｌ  Ｄｅｖｉｃｅｓ  およびＭｅｔｈｏｄｓ  Ｆｏｒ  Ｐｒｅｐａｒｉｎｇ  Ｔｈｅ  Ｓａｍｅという名称の特許文献２に開示されたものがある。
【００５８】
本発明の第２の実施形態によれば、抗菌コーティングはカテーテルチューブにパターンで適用され得る。（チューブの外周全体を覆う途切れのない層と対照的に）コーティングをパターンで適用することは、様々な理由により望ましいことがある。たとえば、多くのコーティングは、カテーテルチューブの内腔内のフラッシュバックの視認性を制限する。そのような場合、チューブの外周全体は覆わないストライプ状または他のパターンでコーティングを適用することができ、それにより、コーティングが無いカテーテルチューブの部分が残され、それを通してフラッシュバックが容易に視認可能なままになる。また、途切れの無いコーティングは、末梢静脈カテーテルの製造中に一般的にあるようにカテーテルチューブが大きく伸ばされたときに、より裂けやすい。そのような場合に、裂ける可能性を最小にするために非連続的コーティングが使用され得る。
【００５９】
図３Ａ〜図３Ｃは、どのように抗菌コーティング３０１がストライプ状にされたパターンでカテーテルチューブ３００に適用され得るかに関する１つの例示的実施形態を示す。この例では、カテーテルチューブ３００は、図３Ａの斜視図および図３Ｂの断面図に示されるように、放射線不透過性の帯３０５を含む。放射線不透過性の帯３０５はカテーテルチューブ３００内に組み入れられて、Ｘ線でのカテーテルチューブ３００の視認性を向上することができる。カテーテルチューブ３００においてフラッシュバックが容易に視認可能であり得る部分を保持するために、放射線不透過性の帯３０５と概ね揃うストライプパターンで抗菌コーティング３０１が適用され得る。
【００６０】
図３Ｃは、どのように抗菌コーティング３０１がカテーテルチューブ３００の外表面上にストライプとして適用され得るかを示す。図示されるように、カテーテルチューブ３００は、放射線不透過性の帯３０５と概ね揃う抗菌コーティング３０１の６つのストライプを含む。このようにすると、放射線不透過性の帯の間のカテーテルチューブ３００の部分は、抗菌コーティング３０１を含まず、または最小限の抗菌コーティング３０１だけを含み、したがって、これらの部分を通したフラッシュバックの視認性を制限しない。抗菌コーティング３０１のストライプは放射線不透過性の帯３０５と同様の幅で示されているが、ストライプは所望に応じてより広い幅または狭い幅を有してよい。
【００６１】
図４Ａ〜図４Ｃは、どのように抗菌コーティング３０１がストライプ状にされたパターンでカテーテルチューブ４００に適用され得るかに関する別の例示的実施形態を示す。カテーテルチューブ４００は、図４Ｂの断面図に最も良く示されるように放射線不透過性の帯４０５に概ね平行に伸びる溝４０６をカテーテルチューブ４００が含むこと以外は、カテーテルチューブ３００と同様である。抗菌コーティング３０１がこれらの溝４０６内に適用される一方、カテーテルチューブ４００の外表面の部分は抗菌コーティング３０１が無い（または実質的に無い）ままとなり、これらの部分を通したフラッシュバックの視認性を維持することができる。
【００６２】
図３Ａ〜図３Ｃおよび図４Ａ〜図４Ｃに示された実施形態のそれぞれにおいて、抗菌コーティング３０１は、カテーテルチューブの外周全体にわたっては連続していない。したがって、チューブが伸張されたときに抗菌コーティングが裂ける可能性が低くなる。たとえば、これらの図は先端部を既に有するものとしてカテーテルを示しているが、いくつかの実施形態では、抗菌コーティングがチューブに適用された後に先端部が形成されてもよい。コーティングの非連続的パターンは、先端部形成の間、またはスエージなどによってカテーテルアダプタにカテーテルを固定する工程の間にコーティングが裂ける可能性を最小にする。
【００６３】
また、カテーテルチューブが抗菌コーティングを適用された後に熱成形工程にさらされる場合、抗菌コーティングは、熱成形工程中にカテーテルチューブと共にコーティングが変形することを可能にする熱可塑性接着剤マトリックス（たとえばポリウレタン）から構成され得る。たとえば、先端部は、しばしば熱成形工程を使用してカテーテルチューブに形成される。そのような場合、抗菌コーティングは、角度が付けられた先端部に抗菌コーティングが合致することを可能にして先端部が抗菌コーティングを保持するようにするために、熱可塑性接着剤マトリックス（たとえばポリウレタン）から構成され得る。このように、図３Ａおよび図４Ａで抗菌コーティングが先端部に適用されないことが示される場合でも、本発明の技術は、先端部の形成が抗菌コーティングの適用の前であるか後であるかに関わらず、カテーテルチューブの本体および先端部に沿って延びることが可能な抗菌コーティングのパターンの適用を促進する。
【００６４】
図５Ａ〜図５Ｃは、ストライプ状にされたパターンで抗菌コーティングを適用するための例示的工程を示す。図５Ａに示されるように、ダイ５８０は、所望のパターンで抗菌コーティングを適用するために使用され得る。ダイ５８０は、その内表面に沿って延びるいくつかの溝５０１を含む。図５Ｂに示されるように、溝５０１は、図３Ｃに示されたパターン（すなわち、放射線不透過性材料の帯と概ね平行に伸びる６つのストライプのパターン）と同様のパターンを適用するために構成される。
【００６５】
図５Ｃは、抗菌コーティング３０１がチューブの外表面に適用された後に、どのようにカテーテルチューブ３００をダイ５８０に通すことができるかを示す。図示されるように、カテーテルチューブ３００は、抗菌コーティング３０１を含有する溶液に浸される。次いで、カテーテルチューブ３００が溶液から引き出されると、チューブがダイ５８０に通される。ダイ５８０の内径は、カテーテルチューブ３００の外径に近接して合致して、チューブの外表面から抗菌コーティングを拭い落とすように構成される。しかしながら、ダイ５８０は溝５０１を含むので、抗菌コーティング３０１の６つのストライプがカテーテルチューブ３００の外表面上に残ることになる。いくつかの実施形態では、抗菌コーティングがカテーテルチューブに適用された後、コーティングが（たとえば熱または紫外線を使用して）硬化され得る。
【００６６】
図５Ｃでは、抗菌コーティングが適用されるときに既にカテーテルチューブ３００が先端部を含んでいるように示しているが、上述されたように、コーティングが適用された後に先端部が形成されてもよい。そのような場合、熱可塑性接着剤マトリックスを使用することにより、熱成形工程中に抗菌コーティングを再形成することができ、したがってストライプが先端部の角度を付けられた表面に合致することが可能である。このようにして、抗菌ストライプは、カテーテルチューブの長さ全体に沿って延びることができる。
【００６７】
カテーテルチューブが溝を含む場合、溝を全く有さない（すなわち円形の内径を有する）ダイを使用して、チューブのすべての外表面から抗菌コーティングを拭い落とし、それにより溝内のみにコーティングを残すことができる。また、異なるパターンを形成する溝を有するダイが使用されてもよい。たとえば、ダイ５８０よりも多数もしくは少数の溝、または様々な幅もしくは深さの溝を有するダイが使用され得る。また、カテーテルチューブがダイに通されるときにダイ（またはカテーテルチューブ）を回転させることにより、らせん状パターンが適用されてもよい。したがって、本発明は、様々なタイプの抗菌コーティングパターンに及ぶ。
【００６８】
図３Ａ〜図３Ｃ、図４Ａ〜図４Ｃ、および図５Ａ〜図５Ｃは、放射線不透過性の帯を含むカテーテルチューブに対するコーティングの適用を示しているが、コーティングをパターンで適用するための技術は、放射線不透過性材料を含まないカテーテルチューブに同様に使用され得る。たとえば、カテーテルチューブ３００およびカテーテルチューブ４００について、それらが放射線不透過性の帯３０５および４０５をそれぞれ含有していなくても、同じパターンが適用され得る。
【００６９】
ダイを使用してパターンを適用するための技術は、一般に相当な長さのカテーテルチューブに対して使用されてよい。たとえば、いくつかのカテーテルを作るために十分な長さのカテーテルチューブが、抗菌剤３０１を含有する溶液に浸され、次いでダイ５８０に通されてよい。次いで、カテーテルチューブは、所望の長さのセグメントに切断されることができ、先端部がセグメントに形成されることができる。そのような場合、熱成形工程を用いて先端部を形成するのが一般的であるので、熱可塑性接着剤マトリックスからなる抗菌コーティングを使用するのが望ましいことがある。
【００７０】
しかしながら、場合によっては、再熱成形されることがない熱硬化性ポリマーからなる抗菌コーティングを使用するのが望ましい。そのようなコーティングは再熱成形されることがないので、抗菌コーティングを適用する前に先端部を有するセグメントを形成するのが望ましい。
【００７１】
図６Ａおよび図６Ｂは、図６Ａに示されるようにコーティングが先端部に沿って延びないように、抗菌コーティングをどのようにカテーテルチューブのセグメントに適用することができるかに関する例示的実施形態を示す。上述された工程は、抗菌コーティングを含有する溶液にカテーテルチューブを浸すことを伴うので、抗菌コーティングの量が、カテーテルチューブの内腔に入ってチューブの内表面上にコーティングを形成する。これは、長い長さのカテーテルチューブが切断前に処理される場合には、内表面にコーティングを有するチューブのいずれの部分も除去するようにチューブの端部が切断され得るので、問題ではない。対照的に、カテーテルチューブが抗菌コーティングを受ける前にまずセグメントに切断され先端が形成される場合は、コーティングがセグメントの内腔に入るのを防止することが望ましい。
【００７２】
図６Ｂは、コーティングがセグメントの内腔内に入るのを防止しながら、コーティングを先端部に適用することなく、図５Ａ〜図５Ｃに使用されるのと同様の工程を用いて、抗菌コーティングのパターンをカテーテルチューブ６００のセグメントにどのように適用することができるかを示す。図示されるように、抗菌コーティングを含有する溶液にセグメント６００を浸す前に、マンドレル６７０が、先端部の反対側のセグメント６００の端部に挿入される。次いで、セグメントは、先端部が浸されないようにしながら、マンドレル端部の方から溶液に浸される。次いで、セグメントをダイ６８０に通して、余分な抗菌コーティングを除去して所望のパターンを残すことができる。次いで、マンドレルが除去され得る。
【００７３】
いくつかの実施形態では、マンドレルを除去するのではなく、マンドレルを含むセグメントの部分を切り離せるように、セグメントは、必要とされるよりも少し長い長さで初めに切断され得る。マンドレルが切り離された後で得られるセグメントの長さは、カテーテルチューブの所望の長さとすることができる。
【００７４】
いくつかの実施形態では、参照により組み込まれるＡｎｔｉｍｉｃｒｏｂｉａｌ  Ｃｏａｔｉｎｇｓという名称の特許文献３に説明された抗菌コーティングの配合が、パターンが形成される実施形態で使用され得る。具体的な例では、そのような配合がポリウレタンカテーテルチューブに適用され、紫外線を使用して硬化され、バイオフィルム成長を阻止するクロルヘキシジン溶出層を形成することができる。
【実施例】
【００７５】
［実施例１］
阻止帯（Zone-of-Inhibition；ＺＯＩ）試験
【００７６】
５％ＣＨＧ、２０％水、７５％エタノールからなる溶液にカテーテルを浸すことによって、２０ゲージ×１．２５インチ（３．１７５ｃｍ）カテーテルを前処理して、抗菌コーティングを形成した。コーティングされたカテーテルを２分間乾燥させた。次いで、抗菌コーティングされたカテーテルに、０．５ｗ／ｗ％ＣＨＧを含有するシリコーン潤滑剤エマルジョンを噴霧した。前処理を受けなかったカテーテルにも同じ潤滑剤エマルジョンを噴霧した。次いで、前処理済みと未処理の両方のカテーテルの小さいセグメントを阻止帯（ＺＯＩ）試験にかけた。前処理済みカテーテルは表皮ブドウ球菌について最大１９ｍｍ  ＺＯＩを示したのに対し、未処理のカテーテルはわずか１．５ｍｍ  ＺＯＩを示した。
【００７７】
本発明は、その趣旨または本質的な特徴から逸脱することなく他の特定の形態で実施され得る。説明された実施形態は、すべての点において例示にすぎず限定するものではないと考えられるべきである。したがって、本発明の範囲は、上記の説明によってではなく添付の特許請求の範囲によって示される。特許請求の範囲と均等の意味および範囲内に入るすべての変更は、その範囲内に包含されるべきである。
【図１Ａ】
2020018866.tif 000003
【図１Ｂ】
2020018866.tif 000004
【図１Ｃ】
2020018866.tif 000005
【図２Ａ】
2020018866.tif 000006
【図２Ｂ】
2020018866.tif 000007
【図２Ｃ】
2020018866.tif 000008
【図２Ｄ】
2020018866.tif 000009
【図３Ａ】
2020018866.tif 000010
【図３Ｂ】
2020018866.tif 000011
【図３Ｃ】
2020018866.tif 000012
【図４Ａ】
2020018866.tif 000013
【図４Ｂ】
2020018866.tif 000014
【図４Ｃ】
2020018866.tif 000015
【図５Ａ】
2020018866.tif 000016
【図５Ｂ】
2020018866.tif 000017
【図５Ｃ】
2020018866.tif 000018
【図６Ａ】
2020018866.tif 000019
【図６Ｂ】
2020018866.tif 000020